FR 3063774 A1 20180914 FR 1752045 A 20170313 1 PALE D'EOLIENNE EN COMPOSITE POLYMERE THERMOPLASTIQUE, PIECE DE LADITE PALE ET METHODE DE FABRICATION [0001] L'invention concerne le domaine des éoliennes, et plus particulièrement des pales d'éoliennes fabriquées à partir de composite polymère thermoplastique. L'invention concerne une pale d'éolienne, les pièces de ladite pale d'éolienne ainsi que le procédé de fabrication de ladite pale d'éolienne. [0002] [Art antérieur [0003] Les pales d'éoliennes sont aujourd'hui composées principalement de composite polymère dans lesquels un renfort fibreux est incorporé dans une matrice de polymère. En effet, les propriétés requises pour les pales d'éolienne sont notamment légèreté, résistance structurelle relativement élevée et résistance à la traction. Cela est principalement lié au fait que les pales d'éoliennes doivent résister à des charges mécaniques élevées pendant le fonctionnement de l'éolienne notamment en présence de fortes rafales de vent. Les fibres du renfort fibreux peuvent typiquement être composées de verre, de carbone, de céramique, mais également de fibres naturelles. La matrice de polymère comporte principalement des polymères et assure le maintien des fibres en position, transmet les tensions entre les fibres et protège les fibres contre les influences mécaniques et chimiques extérieures. La matrice polymère est généralement thermodurcissable et les pièces en composite polymère thermodurcissable sont associées entre elles avec de la résine thermodurcissable (e.g. colles époxydes ou polyesters ou polyuréthanes). [0004] Les matériaux composites thermodurcissables présentent toutefois plusieurs inconvénients, tels que des coûts élevés lors du recyclage de ces matières ou l'accumulation de quantités importantes de déchets si un recyclage n'est pas possible. Des pales d'éoliennes incorporant des matériaux thermoplastiques ont été proposées par exemple dans la demande W02010025830, néanmoins les thermoplastiques proposés sont essentiellement proposés pour constituer la jonction entre diverses pièces de pales d'éolienne, et elles présentent une sensibilité relativement élevées à l'humidité ou des températures de fusion élevées. Par conséquent, il existe toujours un besoin pour des pales d'éolienne comportant majoritairement des thermoplastiques, et donc recyclables, tout en proposant des propriétés mécaniques et chimiques répondant aux besoins du secteur éolien. 3063774 2 [0005] Lors de la construction d'une pale d'éolienne en composite polymère, par exemple par moulage par injection basse pression ou moulage par infusion, l'utilisation de résines thermodurcissables conduit généralement à des temps de cycle longs. De plus, ces pièces en composite polymère sont ensuite assemblées au cours du processus industriel avant 5 une livraison sur le site d'installation. Etant donné le temps de cycle long observé lors de l'utilisation d'une matrice en polymère thermodurcissable, aussi bien lors de la fabrication des pièces que de l'assemblage, il est nécessaire d'identifier des polymères qui seraient capables de réduire les temps de cycle et donc de réduire le temps de production des pales d'éoliennes. 10 [0006] De plus, les pales d'éoliennes ont généralement une longueur d'environ 40 mètres ou plus, parfois environ 90 ou 100 mètres. Ainsi, la livraison des pales nécessite des convois exceptionnels. Afin de faciliter la gestion et l'installation des pales d'éoliennes, il est souhaitable de pouvoir réaliser au moins une partie de l'assemblage de façon aisée et rapide directement sur le site d'installation. 15 'Problème technique' [0007] L'invention a donc pour but de remédier aux inconvénients de l'art antérieur. En particulier, l'invention a pour but de proposer une pale d'éolienne en composite polymère thermoplastique, pouvant être fabriquée plus rapidement que les pales d'éoliennes classiques tout en étant de préférence majoritairement recyclable, résistante aux contraintes 20 mécaniques et chimiques auxquels sont soumises les pales d'éoliennes en fonctionnement. [0008] L'invention a en outre pour but de proposer un procédé de fabrication de pale d'éolienne ou de pièce de pale d'éolienne plus rapide que les procédés existants et permettant, sur le site d'installation, un assemblage, une réparation ou des ajustements aisés et rapides. 25 [0009] [Brève description de l'invention' [0010] A cet effet, l'invention porte sur une pale d'éolienne comportant une enveloppe extérieure formée, au moins en partie, de panneaux de composite polymère thermoplastique, définissant un bord d'attaque et un bord de fuite de la pale d'éolienne, et au moins un organe raidisseur en composite polymère, s'étendant suivant un axe 30 longitudinal de la pale d'éolienne à l'intérieur de ladite pale d'éolienne, ledit organe raidisseur étant disposé entre au moins un panneau définissant le bord d'attaque et au moins un panneau définissant le bord de fuite, principalement caractérisé en ce que le composite 3063774 3 polymère thermoplastique comporte un renfort fibreux et une matrice de polymère thermoplastique (méth)acrylique, et en ce qu'au moins un panneau de composite polymère thermoplastique est relié à l'organe raidisseur par une interface de type soudure. [0011] En effet, l'utilisation de composite polymère comportant un polymère 5 thermoplastique (méth)acrylique permet de réduire les temps de cycle par rapport notamment aux polymères thermodurcissables classiquement utilisé dans ces domaines. En outre, les polymères thermoplastiques (méth)acryliques utilisés dans le cadre de l'invention peuvent être utilisé dans les procédés industriels les plus utilisés et ne nécessitent donc pas, contrairement aux thermoplastiques tels que les polyamides, de 10 modifier l'outillage industriel actuellement utilisé dans la construction des pales d'éoliennes. [0012] De plus ces pales d'éolienne sont aisément recyclables contrairement aux pales comportant des panneaux en composites polymères thermodurcissables habituellement utilisés dans ce domaine. Enfin, la présence d'une interface de type soudure donne la possibilité, via une montée en température de l'interface, de réaliser des assemblages, des 15 ajustements de positionnement de panneaux ou encore des réparations sur le site d'installation sans nécessiter une installation particulière. [0013] Selon d'autres caractéristiques optionnelles du procédé : - le renfort fibreux est à base de fibres présentant un rapport de forme d'au moins 1000. Un 20 tel rapport de forme permet d'obtenir des pales d'éolienne ayant des propriétés mécaniques améliorées. - la pale d'éolienne ne comprend pas plus de 50 (3/0, de préférence pas plus de 30 (3/0, de façon plus préférée pas plus de 10 (3/0 en poids de polymères thermodurcissables tel qu'une résine époxyde. Ainsi, la pale d'éolienne selon l'invention présente un gain très significatif 25 en termes de temps de production et une capacité accrue à être recyclée. De même, la pale d'éolienne ne comprend pas plus de 10 (3/0, de préférence pas plus de 8%, en poids de colles thermodurcissables. - le polymère thermoplastique (méth)acrylique est sélectionné parmi une résine de polymère thermoplastique, couramment appelée « sirop », qui est utilisée pour imprégner le matériau 30 de renforcement, par exemple un renfort fibreux et qui polymérise rapidement (e.g. entre 30 secondes et 3 heures) avec une bonne conversion afin d'augmenter la productivité. Une fois polymérisé, le sirop polymère thermoplastique constitue la matrice du matériau composite. 3063774 4 Une composition liquide ou un sirop comprenant un monomère (méth)acrylique et un polymère (méth)acrylique précurseur est décrit dans WO 2013/056845 et WO 2014/013028. Ces polymères (méth)acrylique sont particulièrement adaptés aux procédés industriels existant de fabrication des pales d'éolienne et confèrent aux pales d'éolienne des propriétés 5 mécaniques et chimiques satisfaisantes. En particulier, le polymère thermoplastique (méth)acrylique est sélectionné parmi le poly(méthacrylate de méthyle) (PMMA) ou les copolymères de méthacrylate de méthyle (MMA), ou leurs mélange. - le renfort fibreux comporte des fibres sélectionnées parmi des fibres de carbone, ou des fibres de verre, ou des fibres de basalte ou des fibres à base de polymères, ou des fibres 10 végétales, seules ou en mélange. - la matrice de polymère thermoplastique (méth)acrylique comprend en outre un ou plusieurs additifs ou charges. L'ensemble des additifs et charges facultatifs sont ajoutés au sirop (méth)acrylique liquide avant l'imprégnation et/ou la polymérisation. Le composite polymère thermoplastique peut comprendre aussi d'autres additifs et d'autres charges. 15 Comme additifs, on peut citer des additifs organiques comme les modifiants chocs ou des copolymères à blocs, des stabilisateurs thermiques, des stabilisateurs aux UV, des lubrifiants et des mélanges de ceux-ci. Le modifiant chocs est sous forme de particules fines ayant un coeur élastomère et au moins une enveloppe thermoplastique, la taille des particules étant en général inférieure à 1 lm et avantageusement de 50 à 300 nm. Le 20 modificateur de résistance aux chocs est préparé par polymérisation en émulsion. La proportion de modifiants chocs dans la matrice thermoplastique polymère est de 0 à 50 °A, de préférence de 0 à 25 °A, et avantageusement de 0 à 20 (3/0 en poids. Comme charges, on peut citer des nanotubes de carbone ou des charges minérales, y compris des nanocharges minérales (h02, silice). 25 - le polymère thermoplastique (méth)acrylique possède une température de transition vitreuse (Tg) comprises entre 50°C et 160°C, de préférence comprises entre 70°C et 140 °C, et de manière encore plus préférée 90°C et 120 °C. En outre le polymère thermoplastique (méth)acrylique ou une partie du polymère thermoplastique (méth)acrylique possède un indice de fluage (MFI) selon l'ISO 1133 (230 °C/3,8 kg) entre inférieur à 30 20 g/10 min. De préférence, l'indice de fluage est inférieur à 18 g/10 min, plus préférablement inférieur à 16 g/10 min, avantageusement inférieur à 13 g/10 min. Cela permet de faciliter la production des pales d'éolienne et ouvre aussi la voie à des assemblages, ajustement ou réparation aisés sur le site d'installation. 3063774 5 - l'organe raidisseur a la forme d'une poutre en « I » comportant une âme et deux semelles reliées entre elles par l'âme. - les semelles sont formées préférentiellement par un empilement de rubans en composite polymère thermoplastique, de préférence pré-imprégnés, ou par des pièces composites 5 moulés par infusion ou injection basse pression. Cet empilement peut être consolidé par soudage. - les semelles sont reliées à l'âme par une interface de type soudure. - les semelles sont reliées à l'âme par de la colle époxyde. - le bord d'attaque est constitué en une seule pièce monolithique soudée à l'organe 10 raidisseur. En effet, l'utilisation d'un polymère thermoplastique (méth)acrylique et d'interface de type soudure permet d'envisager de nouvelles conceptions de pale d'éoliennes et notamment des pales dont le bord d'attaque est constitué en une seule pièce monolithique soudée à l'organe raidisseur de façon à faciliter l'assemblage et améliorer la résistance à l'usure sur le bord d'attaque. 15 - les panneaux de composite polymère thermoplastique formant l'enveloppe extérieure enferment une structure à faible densité, telle que du bois (e.g. balsa), une structure en nid d'abeille ou du plastique expansé. - la pale d'éolienne comprend au moins un filament résistif positionné au niveau de l'interface de type soudure. 20 - l'interface de type soudure présente une longueur supérieure à 5 mètres, de préférence supérieure à 10 mètres, de façon plus préférée supérieure à 20 mètres. - l'interface de type soudure s'étend suivant un axe longitudinal de la pale d'éolienne. [0014] L'invention porte en outre sur une pièce de pale d'éolienne en composite polymère thermoplastique pour former une pale d'éolienne selon l'invention, principalement 25 caractérisée en ce que le composite polymère thermoplastique comporte un renfort fibreux et une matrice de polymère thermoplastique (méth)acrylique. [0015] De façon avantageuse, le composite polymère thermoplastique de cette pièce de pale d'éolienne est recouverte au moins partiellement, d'une couche de polymère thermoplastique (méth)acrylique d'au moins 0,5 mm, de préférence d'au moins 1 mm, de 3063774 6 façon plus préférée d'au moins 2 mm, de façon encore plus préférée d'au moins 3 mm d'épaisseur. Le composite polymère thermoplastique peut par exemple être recouvert de cette couche de polymère thermoplastique (méth)acrylique sur la surface destinée à être soudée. Cela permet notamment d'éviter l'apparition de zones à moindre concentration en 5 résine au niveau d'une interface de type soudure qui pourrait entrainer une fragilisation de la pale d'éolienne. [0016] L'invention porte en outre sur un procédé de fabrication d'une pale d'éolienne selon l'invention, à partir d'au moins deux pièces de pale d'éolienne en composite polymère thermoplastique, le composite polymère thermoplastique comportant un renfort fibreux et 10 une matrice de polymère thermoplastique (méth)acrylique, ledit procédé comprenant les étapes de : disposer au moins deux pièces de pale d'éolienne en composite polymère thermoplastique de manière adjacente ou se chevauchant au niveau d'une interface d'assemblage, 15 chauffer pour faire fondre la matrice de polymère thermoplastique (méth)acrylique au niveau de l'interface d'assemblage, et appliquer une pression à l'interface pour souder ensemble les au moins deux pièces de pale d'éolienne en composite polymère thermoplastique de façon à former une interface de type soudure. 20 [0017] Selon d'autres caractéristiques optionnelles du procédé : - le procédé comprend en outre une étape préalable de fabrication de pièce de pale d'éolienne, comprenant les sous-étapes suivantes : imprégnation d'un renfort fibreux avec une composition liquide (méth)acrylique, polymérisation de la composition liquide (méth)acrylique, imprégnant ledit renfort 25 fibreux. - les pièces de pale d'éolienne en composite polymère thermoplastique sont fabriquées par moulage par injection basse pression, moulage par infusion ou par moulage de rubans pré-imprégnés de composite polymère thermoplastique (méth)acrylique. - les pièces de pale d'éolienne en composite polymère thermoplastique sont fabriquées à 30 une température inférieure à 150°C, de préférence inférieure à 120°C, de façon encore plus préférée inférieure à 100°C. En effet, la composition liquide (méth)acrylique, utilisée pour lors de la fabrication des pièces de pale d'éolienne en composite polymère thermoplastique, est liquide à une température bien inférieure aux températures de fusion classiques des 3063774 7 thermoplastiques classiques. Ainsi, cela permet de réaliser les pièces de pale d'éolienne de très grande dimension sans avoir à mettre en oeuvre des procédés où lesdites pièces sont chauffées à des températures élevées. - la matrice de polymères thermoplastiques (méth)acryliques est fondue par une technique 5 sélectionnée parmi : soudage par ultrasons, soudage par induction, soudage par fil résistif, soudage par friction-agitation, soudage au laser, chauffage par infrarouge ou par rayonnement ultraviolet, de préférence par soudage par fil résistif. - lors de l'étape de chauffage, la température au niveau de l'interface d'assemblage est comprise entre 160 et 300 °C. 10 [0018] D'autres avantages et caractéristiques de l'invention apparaitront à la lecture de la description suivante donnée à titre d'exemple illustratif et non limitatif, en référence aux Figures annexées qui représentent : - Figure 1, une installation éolienne. - Figure 2, une illustration simplifiée en vue en perspective d'une coupe transversale 15 d'une pale d'éolienne, comportant un composite polymère thermoplastique (méth)acrylique et une interface de type soudure. - Figure 3, une illustration simplifiée d'un agrandissement d'une zone de jonction entre un panneau composite polymère thermoplastique (méth)acrylique et un organe raidisseur comportant une interface de type soudure. 20 - Figure 4, un schéma de procédé d'un mode de réalisation préféré d'un procédé de fabrication selon l'invention. Les étapes en pointillées sont optionnelles. - Figure 5, le schéma simplifié illustrant une vue éclatée en perspective de différentes pièces constituant une pale d'éolienne. 'Description de l'invention' 25 [0019] Dans la suite de la description, l'« interface de type soudure », correspond au joint soudé entre des pièces, ou des parties de pièce. Elle se rapporte à la zone fondue, c'est-à-dire la zone de polymère thermoplastique qui est passée à l'état liquide au cours de l'opération de soudage. Le soudage selon l'invention peut être réalisé avec ou sans apport de matière thermoplastique d'apport notamment (méth)acrylique. 3063774 8 [0020] La « poutre en I » selon l'invention correspond à une structure ayant une section transversale en forme de I ou de H. Les éléments horizontaux du «I» sont appelés semelles, tandis que l'élément vertical est appelé âme. La poutre en I selon l'invention est de préférence constituée de composite polymère thermoplastique. 5 [0021] Par « filament résistif» on entend au sens de l'invention un filament comprenant un matériau présentant une résistivité supérieure à 1 10-2 0 mm2trn à 20 °C, par exemple supérieure à 0,1 0 mm2trn à 20 °C. Le filament résistif peut par exemple comprendre du métal ou un alliage de métal ou tous autres éléments organiques conducteurs à base de carbone comme un fil ou film polymérique conducteur à base de noir de carbone, de 10 nanotubes de carbone, de graphènes.. De préférence, le filament résistif possède une température de fusion élevée et supérieure à la température de ramollissement ou écoulement (e.g. transition vitreuse) du polymère thermoplastique (méth)acrylique selon l'invention. La température de fusion du filament résistif est de préférence supérieure à 300°C, de façon plus préférée supérieure à 500°C, par exemple supérieure à 750°C. Dans 15 le cas d'un fil ou film polymère conducteur, il devra présenter une température d'écoulement au moins égale à celle du polymère thermoplastique (méth)acrylique. [0022] L'expression « composite polymère », au sens de l'invention, désigne un matériau multicomposant comprenant au moins deux composants non miscibles dans lequel au moins un composant est un polymère et l'autre composant peut par exemple être un renfort 20 fibreux. [0023] On entend par « renfort fibreux » ou « substrat fibreux », au sens de l'invention, plusieurs fibres, des stratif ils unidirectionnels ou un mat à filament continu, des tissus, des feutres ou des non-tissés qui peuvent être sous la forme de bandes, nappes, tresses, mèches ou pièces. 25 [0024] On entend par « matrice », une matière servant de liant et capable de transférer des efforts au renfort fibreux. La « matrice de polymère » comporte des polymères mais peut également comporter d'autres composés ou matériaux. Ainsi, la « matrice de polymère (méth)acrylique », se rapporte à tout type de composés, polymères, oligomères, copolymères ou copolymères à blocs, acryliques et méthacryliques. Cependant, on ne 30 sortirait pas du cadre de l'invention si la matrice de polymère (méth)acrylique comprend jusqu'à 10% en poids, de préférence moins de 5% en poids d'autres monomères non acryliques, choisis par exemple dans le groupe : butadiène, isoprène, styrène, styrène 3063774 9 substitué tel que l'a-methylstyrène ou le tert-butylstyrène, cyclosiloxanes, vinylnaphthalènes et vinyl pyridines. [0025] Par « polymère », on entend soit un copolymère soit un homopolymère. On entend par « copolymère », un polymère regroupant plusieurs unités monomères différentes et par 5 « homopolymère », un polymère regroupant des unités monomères identiques. On entend par « copolymère à blocs », un polymère comprenant une ou plusieurs séquences ininterrompues de chacune des espèces polymères distinctes, les séquences polymères étant chimiquement différentes l'une de l'autre et étant liées entre elles par une liaison covalente. Ces séquences polymères sont encore dénommées blocs polymères. 10 [0026] Le terme « amorceur radicalaire », au sens de l'invention, désigne un composé qui peut démarrer/initier la polymérisation d'un monomère ou de monomères. [0027] Le terme « polymérisation », au sens de l'invention, désigne le procédé de conversion d'un monomère ou d'un mélange de monomères en un polymère. [0028] Le terme « monomère », au sens de l'invention, désigne une molécule qui peut 15 subir une polymérisation. [0029] On entend par « polymère thermoplastique », au sens de l'invention, un polymère généralement solide à température ambiante, pouvant être cristallin, semi-cristallin ou amorphe, et qui se ramollit lors d'une augmentation de température, en particulier après passage de sa température de transition vitreuse (Tg) et s'écoule à plus haute température 20 et pouvant observer une fusion franche au passage de sa température dite de fusion (Tf) (lorsqu'il est semi-cristallin), et qui redevient solide lors d'une diminution de température en dessous de sa température de fusion et en dessous de sa température de transition vitreuse. Cela s'applique également pour des polymères thermoplastiques légèrement réticulés par la présence de monomères ou oligomères multifonctionnels dans la formulation du « sirop » 25 (méth)acrylate, en pourcentage massique de préférence moins de 10%, de préférence moins de 5% et de façon préférée moins de 2% qui peuvent être thermoformés lorsqu'ils sont chauffés au-dessus de la température de ramollissement. [0030] On entend par « polymère thermodurcissable », au sens de l'invention, une matière plastique qui se transforme de manière irréversible par polymérisation en un réseau 30 polymère insoluble. 3063774 10 [0031] On entend par « monomère (méth)acrylique », tout type de monomère acrylique et méthacrylique. [0032] On entend par « polymère (méth)acrylique », un polymère comprenant essentiellement des monomères (méth)acryliques qui représentent au moins 50% en poids 5 ou plus du polymère (méth)acrylique. [0033] Le terme « PMMA », au sens de l'invention, désigne des homo- et copolymères de méthacrylate de méthyle (MMA), le rapport en poids de MMA dans le PMMA étant de préférence d'au moins 70 % en poids pour le copolymère de MMA. 10 [0034] Dans la suite de la description, les mêmes références sont utilisées pour désigner les mêmes éléments. [0035] Selon un premier aspect, la présente invention concerne une pale d'éolienne dont la structure comprend un composite polymère thermoplastique comportant un renfort fibreux et une matrice de polymère thermoplastique (méth)acrylique. 15 [0036] Les polymères thermoplastiques (méth)acryliques entrant dans la constitution de la matrice imprégnant le renfort fibreux, peuvent être choisis parmi les polymères et copolymères de la famille des acryliques comme les polyacrylates. Ils sont plus particulièrement sélectionnés parmi le polyméthacrylate de méthyle (PMMA) ou ses dérivés ou les copolymères de méthacrylate de méthyle (MMA) ou leurs mélanges. 20 [0037] De façon préférée, le polymère thermoplastique (méth)acrylique, formant la matrice de polymère thermoplastique (méth)acrylique, possède une température de transition vitreuse (Tg) comprises entre 50°C et 160°C, de préférence comprises entre 70°C et 140 °C, et de manière encore plus préférée 90°C et 120 °C. Par cet aspect, il présente un avantage par rapport à d'autres polymères thermoplastiques tels que les polyamines. En 25 effet, les polyamines ont généralement des températures de fusion très élevées, à savoir à partir de 200°C et plus, ce qui ne facilite pas un assemblage sur site comme cela est le cas selon le procédé de l'invention. Les températures de transition vitreuse ou de fusion peuvent être mesurées par les méthodes bien connues de l'homme du métier. De préférence, ces températures sont mesurées par Calorimétrie Différentielle à Balayage selon les conditions 30 spécifiées dans les normes ISO 11357-2/2013 pour Tg et ISO 11357-3/2011 pour Tf. En outre le polymère thermoplastique (méth)acrylique ou une partie du polymère 3063774 11 thermoplastique (méth)acrylique possède un indice de fluage (MFI) selon l'ISO 1133 (230 00/3,8 kg) inférieur à 20 g/10 min. De préférence, l'indice de fluage est inférieur à 18 g/10 min, plus préférablement inférieur à 16 g/10 min, avantageusement inférieur à 13 g/10 min. 5 [0038] En outre, de façon préférée, la pale d'éolienne selon l'invention ne comprend pas plus de 50 (3/0 en poids, de façon plus préférée pas plus de 30 (3/0 en poids et de façon encore plus préférée pas plus de 10 (3/0 en poids de polymères thermodurcissables tel que des résines époxydes ou polyesters ou polyuréthannes. Or jusqu'ici, les polymères thermodurcissables ont généralement été utilisés dans la fabrication des matériaux 10 composite polymère utilisés pour la formation des pales d'éolienne ou pièces de pale d'éolienne. De même, de façon préférée, la pale d'éolienne selon l'invention ne comprend pas plus de 10 (3/0 en poids, de façon plus préférée pas plus de 8 (3/0 en poids et de façon encore plus préférée pas plus de 5 % en poids de colles, de préférence de colles thermodurcissables. En effet, le collage des différentes pièces de pales d'éoliennes est 15 généralement réalisé avec de la colle structurelle thermodurcissable de type résine époxyde. [0039] Dans le cadre de l'invention, l'utilisation de panneaux de composite polymère thermoplastique, comportant un renfort fibreux et une matrice de polymère thermoplastique (méth)acrylique permet de réduire significativement la quantité de polymère 20 thermodurcissable utilisée dans les pales d'éolienne et ouvre des possibilités non envisageables avec des panneaux de composite polymère thermodurcissable telles qu'un recyclage d'une majorité de la pale, ainsi que des montages ou des réparations sur site facilitées. [0040] Comme cela sera détaillé par la suite, la matrice de polymères thermoplastiques 25 (méth)acryliques peut être obtenue à partir de la polymérisation d'une composition liquide (méth)acrylique comprenant un monomère (méth)acrylique ou un mélange de monomères (méth)acryliques, un polymère (méth)acrylique précurseur et au moins un amorceur radicalaire. [0041] La matrice de polymère thermoplastique (méth)acrylique est formée de polymère 30 thermoplastique (méth)acrylique mais elle peut comprendre en outre un ou plusieurs additifs et/ou une ou plusieurs charges. 3063774 12 [0042] Les charges carbonées peuvent être en particulier du charbon actif, de l'anthracite naturel, de l'anthracite synthétique, du noir de carbone, du graphite naturel, du graphite synthétique, des nanocharges carbonées ou leurs mélanges. Elles sont de préférence choisies parmi des nanocharges carbonées, en particulier des graphènes et/ou des 5 nanotubes de carbone et/ou des nanofibrilles de carbone ou leurs mélanges. Ces charges permettent de conduire l'électricité et la chaleur, et permettent par conséquent d'améliorer la lubrification de la matrice polymère lorsqu'elle est chauffée. Elles peuvent permettre alors une réduction accrue des temps de cycle ou faciliter l'assemblage, l'ajustement ou la réparation sur le site d'installation. 10 [0043] Les charges minérales comprennent notamment les hydroxydes métalliques, qui se présentent plus particulièrement sous forme de trihydate d'alumine (Al(OH)3) ou d'hydroxyde de magnésium (Mg(OH)) ou oxyde de magnésium (MgO), les hydroxides de calcium et les charges minérales telles que le carbonate de calcium, le dioxyde de titane ou la silice ou les nanocharges minérales telles que les nanodioxide de titane ou les 15 nanosilices. [0044] En tant qu'additifs, il est possible de mentionner les additifs organiques tels que les modificateurs de la résistance aux impacts ou les copolymères séquences, les stabilisateurs thermiques, les stabilisateurs UV, les lubrifiants, modificateurs de viscosité, les modificateurs de pH (soude), les modificateurs de granulométrie (sulfate de sodium), les 20 biocides, et leurs mélanges. Ces additifs permettent d'améliorer notamment les propriétés rhéologiques, chimiques et d'adhérence de la matrice de polymère thermoplastique (méth)acrylique. [0045] Le pourcentage massique de l'ensemble des additifs et des charges par rapport au poids total de matrice de polymère thermoplastique (méth)acrylique est de préférence 25 inférieur à 30%, de préférence inférieur à 10%. [0046] Le renfort fibreux se rapporte généralement à plusieurs fibres, des stratif ils unidirectionnels ou un mat à filament continu, des tissus, des feutres ou des non-tissés qui peuvent être sous la forme de bandes, nappes, tresses, mèches ou pièces. [0047] Un renfort fibreux comprend un assemblage d'une ou plusieurs fibres, 30 généralement plusieurs fibres, ledit assemblage pouvant avoir différentes formes et dimensions, unidimensionnelles, bidimensionnelles ou tridimensionnelles. La forme unidimensionnelle correspond à des fibres longues linéaires. Les fibres peuvent être 3063774 13 discontinues ou continues. Les fibres peuvent être agencées de façon aléatoire ou de façon parallèle les unes aux autres, sous la forme d'un filament continu. La forme bidimensionnelle correspond à des mats fibreux ou des renforts non tissés ou des stratifils tissés ou des faisceaux de fibres, qui peuvent également être tressés. Même si la forme bidimensionnelle 5 a une certaine épaisseur et, par conséquent, en principe une troisième dimension, elle est considérée comme étant bidimensionnelle selon la présente invention. La forme tridimensionnelle correspond, par exemple, à des mats ou des renforcements fibreux non-tissés ou des faisceaux empilés ou pliés de fibres ou des mélanges de ceux-ci, un assemblage de la forme bidimensionnelle dans la troisième dimension. 10 [0048] Les fibres peuvent être discontinues ou continues. Lorsque les fibres sont continues, leur assemblage forme des tissus. De façon préférée, le renfort fibreux est à base de fibres continues. Une fibre est définie par son facteur de forme, qui est le rapport entre la longueur et le diamètre de la fibre. Les fibres utilisées dans la présente invention sont des fibres longues obtenues à partir de fibres continues ou des fibres continues. Les fibres 15 présentent un rapport de forme d'au moins 1000, de préférence au moins 1500, plus préférablement au moins 2000, avantageusement au moins 3000 et plus avantageusement au moins 5000, encore plus avantageusement au moins 6000, encore plus avantageusement au moins 7500 et le plus avantageusement au moins 10 000. Les fibres continues présentent un rapport de forme d'au moins 1000. Les dimensions d'une fibre 20 peuvent être mesurées par les méthodes bien connues de l'homme du métier. De préférence, ces dimensions sont mesurées par microscopie selon la norme ISO 137. [0049] Les origines des fibres constituant le renfort fibreux peuvent être naturelles ou synthétiques. En tant que matériau naturel, on peut mentionner des fibres végétales, des fibres de bois, des fibres animales ou des fibres minérales. Des fibres végétales sont, par 25 exemple, des fibres de sisal, jute, chanvre, lin, coton, noix de coco, et des fibres de banane. Des fibres animales sont, par exemple, de la laine ou des poils. Les fibres minérales peuvent également être choisies parmi des fibres de verre, en particulier de type E, R ou S2, des fibres de basalte, des fibres de carbone, des fibres de bore ou des fibres de silice. [0050] En tant que matériau synthétique, il peut être mentionné des fibres polymères 30 choisies parmi des fibres de polymères thermodurcissables, de polymères thermoplastiques ou des mélanges de ceux-ci. Les fibres polymères peuvent être constituées de polyamide (aliphatique ou aromatique), polyester, alcool polyvinylique, polyoléfines, polyuréthanes, chlorure de polyvinyle, polyéthylène, polyesters insaturés, résines époxyde et esters vinyliques. 3063774 14 [0051] De préférence, le renfort fibreux de la présente invention comporte des fibres végétales, des fibres de bois, des fibres animales, des fibres minérales, des fibres polymères synthétiques, des fibres de verre, des fibres de basalte et des fibres de carbone, seules ou en mélange. De façon plus préférée, le renfort fibreux de la présente invention 5 comporte des fibres de carbone ou des fibres de verre. De façon plus préférée, le renfort fibreux de la présente invention consiste essentiellement en des fibres de carbone ou des fibres de verre. [0052] Les fibres du renfort fibreux ont par exemple un diamètre compris entre 0,005 lm et 100 iim, de préférence entre 1 lm et 50 iim, plus préférablement entre 5 lm et 30 lm et 10 avantageusement, entre 10 lm et 25 lm. [0053] De préférence, les fibres du renfort fibreux de la présente invention sont choisies parmi des fibres continues pour la forme unidimensionnelle, ou parmi les fibres longues ou continues pour la forme bidimensionnelle ou tridimensionnelle du renfort fibreux. 15 [0054] La figure 1 illustre une éolienne classique 100 à axe horizontal comportant avec un mât 101, une nacelle 102 et un rotor avec un arbre de rotor sensiblement horizontal. Le rotor comprend un moyeu 103 et trois pales d'éolienne 1 s'étendant radialement à partir du moyeu 103, chacune ayant une racine 104 de la pale d'éolienne la plus proche du moyeu 103 et une pointe 105 de la pale d'éolienne la plus éloignée du moyeu 103. Le rotor est 20 entraîné par l'énergie du vent, il est branché directement ou indirectement (via un multiplicateur de vitesse à engrenages) au système mécanique qui utilisera l'énergie recueillie (pompe, générateur électrique...). [0055] Comme on le voit sur la Figure 1, la pale d'éolienne 1 présente généralement une forme de section transversale qui évolue entre la pointe 105 et la racine 104 de la pale 25 d'éolienne, correspondant à une zone d'attache. La pale d'éolienne 1 comporte une enveloppe extérieure définissant un intrados 11 et un extrados 12 ainsi qu'un bord d'attaque 4 et un bord de fuite 5. Cette enveloppe extérieure, définissant au moins partiellement une surface extérieure de la pale d'éolienne 1, est formée, au moins en partie, de panneaux 3 de composite polymère thermoplastique. L'enveloppe extérieure est par exemple plus 30 particulièrement formée par les panneaux 3 de composite polymère thermoplastique associés à un organe raidisseur 6. Alternativement, l'organe raidisseur 6 peut être entièrement entouré par les panneaux 3 de composite polymère thermoplastique et donc ne pas participer à la formation de l'enveloppe extérieure. [0056] Les panneaux 3 de composite polymère thermoplastique peuvent prendre des formes diverses telles que des bandes, des nappes, des plaques ou plus largement des pièces de composite polymère rigides. 3063774 15 [0057] Les panneaux 3 de composite polymère thermoplastique peuvent en outre faire l'objet d'un traitement ultérieur visant à renforcer l'enveloppe extérieure et améliorer leurs propriétés mécaniques et chimiques. Le traitement peut par exemple être localisé spécifiquement sur certaines zones de la surface extérieure de la pale d'éolienne 1 comme 5 le long du bord d'attaque 4. Dans ce cas, le traitement peut comprendre le dépôt d'une couche de protection de matière plastique ou de métal recouvrant le bord d'attaque 4. [0058] Comme cela est présenté en figure 2, la pale d'éolienne 1 comporte également au moins un organe raidisseur 6 longitudinal en composite polymère thermoplastique à l'intérieur de ladite pale d'éolienne 1, s'étendant suivant un axe longitudinal A de la pale 10 d'éolienne. L'organe raidisseur 6 est disposé entre au moins un panneau définissant le bord d'attaque 4 et au moins un panneau définissant le bord de fuite 5. [0059] Comme cela est présenté à la figure 2, la pale d'éolienne selon l'invention peut présenter un bord d'attaque constitué en une seule pièce monolithique soudée à l'organe raidisseur 6. En effet, la présente invention, basée au moins en partie sur l'utilisation de 15 composite polymère thermoplastique comportant un renfort fibreux et une matrice de polymère thermoplastique (méth)acrylique permet de réaliser de nouvelles conceptions de pale d'éolienne aussi bien dans la forme comme cela est présenté à la figure 2 avec un bord d'attaque constitué en une seule pièce monolithique soudée à l'organe raidisseur 6 que dans la méthode d'assemblage comme cela sera détaillé par la suite. 20 [0060] Les éléments de panneau 3 et l'organe raidisseur sont reliés de manière à constituer ensemble au moins une partie de l'enveloppe extérieure de la pale d'éolienne. [0061] L'organe raidisseur 6 confère stabilité et rigidité locale accrues par rapport au panneau de composite polymère thermoplastique seul. L'organe raidisseur 6 s'étend suivant un axe longitudinal A de la pale d'éolienne à l'intérieur de ladite pale d'éolienne 1 25 de façon à en stabiliser la structure. De préférence, l'organe raidisseur 6 comporte un composite polymère thermoplastique, le composite polymère thermoplastique comportant un renfort fibreux et une matrice de polymère thermoplastique (méth)acrylique. [0062] Comme cela est présenté en figure 2, l'organe raidisseur 6 a la forme d'une poutre en « I » comportant une âme 61 et deux semelles 62 reliées entre elles par l'âme 61. L'âme 30 peut être formée d'un assemblage comportant un composite en polymères thermoplastiques enfermant une structure à faible densité. Cet agencement forme une structure de type sandwich où la structure à faible densité est entourée par un ou plusieurs panneaux de composite polymère thermoplastique. Alternativement, l'organe raidisseur 6 peut prendre la forme d'un tube présentant une section ayant une forme de quadrilatère (de 3063774 16 préférence carré ou rectangle) pouvant ainsi correspondre à un organe raidisseur comportant deux âmes et deux semelles [0063] Comme cela est présenté dans la figure 3, les semelles 62 peuvent être formées par un empilement de ruban 63 en composite polymère thermoplastique, le composite 5 polymère thermoplastique comportant un renfort fibreux et une matrice de polymère thermoplastique (méth)acrylique. De façon préférée, les semelles 62 sont reliées à l'âme 61 par une interface de type soudure 7. Alternativement, les semelles 62 peuvent être reliées à l'âme 61 par de la colle époxydes ou polyesters ou polyuréthannes. [0064] La figure 3 représente une vue agrandie de l'interface de type soudure 7 reliant un 10 panneau de composite polymère thermoplastique à l'organe raidisseur 6. [0065] L'interface de type soudure 7 présente une épaisseur supérieure ou égale à 0,5 mm, de préférence supérieure ou égale à 1 mm, de façon plus préférée supérieure ou égale à 2 mm. [0066] L'épaisseur de l'interface de type soudure 7 peut être mesurée par des méthodes 15 conventionnelles par exemple à partir d'une coupe verticale de ladite interface de type soudure 7. [0067] Lorsque l'interface de type soudure 7 permet de relier un panneau de composite polymère thermoplastique à l'organe raidisseur 6, alors elle s'étend suivant un axe longitudinal A de la pale d'éolienne. La figure 3 ne représente qu'une vue en coupe de 20 l'interface de type soudure 7 mais cette dernière s'étend de préférence sur toute la longueur de l'organe raidisseur. Ainsi, l'interface de type soudure peut présenter une longueur supérieure à 5 mètres, de préférence supérieure à 10 mètres et de façon encore plus préférée, supérieure à 20 mètres. [0068] Sur la représentation selon la figure 3, il est également possible de discerner la 25 présence, entre deux panneaux 3 de composite polymère thermoplastique, d'une structure à faible densité 8. En effet, de façon préférée, les panneaux 3 de composite polymère thermoplastique formant au moins partiellement l'enveloppe extérieure enferment une structure à faible densité 8. Cet agencement forme une structure de type sandwich où la structure à faible densité 8 est entourée par un ou plusieurs panneaux 3 de composite 30 polymère thermoplastique. La structure à faible densité présente généralement une densité inférieure à 200 kg/m3, de préférence inférieure à 150 kg/m3, et de façon encore plu préférée inférieure à 75 kg/m3. La structure à faible densité est par exemple sélectionnée parmi du bois (tel que du balsa), une structure en nid d'abeille ou du plastique expansé ou moussé (tel que du polystyrène expansé ou de la mousse de PET (polyethylene terephtalate), ou 35 de PVC (polychlorure de vinyle). 3063774 17 [0069] Selon un autre aspect, l'invention porte sur une pièce de pale d'éolienne 2 en composite polymère thermoplastique pour former une pale d'éolienne 1 selon l'invention où le composite polymère thermoplastique comporte un renfort fibreux et une matrice de 5 polymère thermoplastique (méth)acrylique. [0070] De façon préférée, le composite polymère thermoplastique de la pièce 2 de pale d'éolienne est recouvert au moins partiellement d'une couche de polymère thermoplastique (méth)acrylique d'au moins 1 mm, de préférence d'au moins 2 mm, de façon plus préférée d'au moins 3 mm d'épaisseur par exemple sur une surface destinée à être soudée. Le 10 composite polymère thermoplastique est plus particulièrement recouvert de cette couche de polymère thermoplastique (méth)acrylique au niveau d'une zone d'interface d'assemblage destinée à former la future interface de type soudure. Cela permet notamment d'éviter l'apparition de zones à moindre concentration en polymère thermoplastique. Alternativement, la pièce 2 de pale d'éolienne peut présenter au moins 15 une face recouverte de la couche de polymère thermoplastique (méth)acrylique. [0071] Selon un autre aspect et comme cela est présenté en figure 5, l'invention porte sur procédé de fabrication d'une pale d'éolienne 1 selon l'invention, à partir d'au moins deux pièces de pale d'éolienne en composite polymère thermoplastique, le composite polymère 20 thermoplastique comportant un renfort fibreux et une matrice de polymère thermoplastique (méth)acrylique, ledit procédé comprenant les étapes de : - disposer 220 les deux pièces de pale d'éolienne en composite polymère thermoplastique de manière adjacente ou se chevauchant au niveau d'une interface d'assemblage 71, 25 - chauffer 230 pour faire fondre la matrice de polymère thermoplastique (méth)acrylique au niveau de l'interface d'assemblage 71, et - appliquer 240 une pression à l'interface pour souder ensemble les au moins deux pièces de pale d'éolienne en composite polymère thermoplastique de façon à former une interface de type soudure 7. 30 [0072] La matrice de polymère thermoplastique (méth)acrylique peut être fondue par une technique sélectionnée parmi : soudage par ultrasons, soudage par induction, soudage par fil résistif, soudage par friction-agitation, soudage au laser, chauffage par infrarouge ou par rayonnement ultraviolet. De préférence elle est fondue par soudage par fil résistif. Le soudage selon l'invention peut être réalisé avec ou sans apport de matière thermoplastique 35 (méth)acrylique d'apport. 3063774 18 [0073] De façon préférée, lors de l'étape de chauffage 230, la température au niveau de l'interface d'assemblage 71 est comprise entre 160 et 300°C. Cette température peut être mesurée classiquement par thermomètre infrarouge. 5 [0074] En outre, le procédé 200 de fabrication d'une pale d'éolienne selon l'invention peut comprendre une étape 210 préalable de fabrication de pièces de pale d'éolienne en composite polymère thermoplastique, le composite polymère thermoplastique comportant un renfort fibreux et une matrice de polymère thermoplastique (méth)acrylique. [0075] L'étape 210 de fabrication de pièce de pale d'éolienne, comprenant les sous- 10 étapes suivantes : imprégnation 211 d'un renfort fibreux avec une composition liquide (méth)acrylique, polymérisation 212 de la composition liquide (méth)acrylique, imprégnant ledit renfort fibreux. [0076] Un des avantages de la présente invention est que les pièces 2 de pale d'éolienne 15 en composite polymère thermoplastique peuvent être fabriquées à une température inférieure à 150°C, de préférence inférieure à 120°C, de façon encore plus préférée inférieure à 100°C. Par exemple, l'étape d'imprégnation du renfort fibreux avec la composition liquide (méth)acrylique est réalisée à une température inférieure à 150°C, de préférence inférieure à 120°C, de façon encore plus préférée inférieure à 100°C ou 20 inférieure à 80°C. En effet, la composition liquide (méth)acrylique, utilisée pour la fabrication des pièces 2 de pale d'éolienne en composite polymère thermoplastique, est liquide à une température bien inférieure aux températures de fusion classiques des thermoplastiques classiques. Ainsi, cela permet de réaliser les pièces de pale d'éolienne qui sont de très grande dimension sans avoir à mettre en oeuvre des procédés où lesdites pièces sont 25 chauffées à des températures élevées. Ainsi, il faut comprendre que les procédés pouvant être utilisés pour fabriquer ces pièces ne nécessitent pas une étape de chauffage à une température élevée comme cela aurait pu être le cas avec un thermoplastique classique. [0077] L'étape 210 de fabrication de pièce 2 de pale d'éolienne peut également comprendre une sous-étape 213 de dépôt d'une couche de polymère thermoplastique 30 (méth)acrylique. Ce dépôt peut être de préférence au niveau d'une zone d'interface d'assemblage destinée à former la future interface de type soudure. Alternativement, le dépôt est réalisé sur l'intégralité de la pièce 2 de pale d'éolienne. [0078] En ce qui concerne l'étape 210 de fabrication de pièces de pale d'éolienne, différents procédés peuvent être utilisés pour fabriquer ces pièces. Il peut être mentionné 3063774 19 l'infusion de résine assistée par le vide (VARI), la pultrusion, le moulage par infusion sous vide, le moulage par infusion sous pression, le moulage à l'autoclave, le moulage par transfert de résine (RTM) et des variantes de celui-ci telles que (HP-RTM, C-RTM, I-RTM), le moulage par réaction-injection (RIM), le moulage par réaction-injection renforcée (R-RIM) 5 et des variantes de celui-ci, le moulage à la presse, le moulage par compression, le moulage par compression de liquide (LCM) ou le moulage en feuille (SMC) ou le moulage en vrac (BMC). De préférence, les pièces de pale d'éolienne en composite polymère sont fabriquées par moulage par injection basse pression, moulage par infusion ou par moulage de rubans de composite polymère thermoplastique (méth)acrylique, par exemple des 10 rubans pré-imprégnés. [0079] Un premier procédé de fabrication préféré pour fabriquer des pièces de pale d'éolienne est un procédé selon lequel la composition liquide (méth)acrylique est transférée sur le renfort fibreux par imprégnation du renfort fibreux dans un moule. Les procédés nécessitant un moule sont énumérés ci-dessus et comprennent le mot moulage. 15 [0080] Un deuxième procédé de fabrication préféré pour fabriquer des pièces de pale d'éolienne sont des procédés selon lesquels la composition liquide est utilisée dans le procédé de pultrusion. Les fibres sont guidées par l'intermédiaire d'un lot de résine comprenant la composition selon l'invention. Les fibres sous forme de renfort fibreux sont, par exemple, sous la forme d'un stratifil unidirectionnel ou un mat de filament continu. Après 20 imprégnation dans le lot de résine, les fibres mouillées sont tirées à travers une filière chauffée, où la polymérisation se produit. [0081] Un troisième procédé de fabrication préféré est l'infusion de résine assistée par le vide (VARI). [0082] Le procédé de fabrication de pièces de pale d'éolienne, mais également de pièces 25 ou produits mécaniques ou structurés, peut comprendre en outre l'étape de post-formage. Le post-formage comprend une flexion ainsi qu'une modification de la forme de la pièce composite. Le procédé de fabrication de pièces de pale d'éolienne peut comprendre en outre une étape de laminage. [0083] Les pièces thermoplastiques obtenues par les procédés selon l'invention peuvent 30 être post-formées après polymérisation de la composition liquide de l'invention. Le formage comprend une flexion ainsi qu'une modification de la forme de la pièce composite. [0084] En ce qui concerne la composition liquide (méth)acrylique, elle peut comprendre un monomère (méth)acrylique, un polymère (méth)acrylique précurseur et un amorceur radicalaire tel que cela est décrit dans W02013056845 et W02014013028. 3063774 20 [0085] En outre, pendant l'imprégnation, lors de la préparation de composite polymère, la viscosité de la composition liquide (méth)acrylique, ou sirop d'imprégnation, doit être régulée et adaptée de manière à ne pas être trop fluide ou trop visqueux, afin d'imprégner correctement chaque fibre du renfort fibreux. Lorsque le mouillage est partiel, soit parce 5 que le sirop est trop fluide ou trop visqueux, des zones « nues », c'est-à-dire des zones non imprégnées, et des zones dans lesquelles des gouttes de polymère se forment sur les fibres, qui sont la cause de la formation de bulles, respectivement, apparaissent. Ces zones « nues » et ces bulles conduisent à l'apparition de défauts dans le matériau composite final, qui sont la cause, entre autres, d'une perte de résistance mécanique du matériau composite 10 final. De plus, en cas d'utilisation sans imprégnation, il est souhaitable de disposer d'une composition liquide qui polymérise rapidement avec une bonne conversion afin d'augmenter la productivité. [0086] Ainsi, ladite composition liquide (méth)acrylique présente de préférence une viscosité dynamique comprise entre 10 mPa*s et 10 000 mPa*s à 25 °C. La viscosité 15 dynamique de la composition liquide ou du sirop (méth)acrylique est dans une plage de 10 mPa*s à 10000 mPa*s, de préférence de 20 mPa*s à 7000 mPa*s et avantageusement de 20 mPa*s à 5000 mPa*s. La viscosité de la composition liquide (méth)acrylique, ou sirop (méth)acrylique liquide, peut être aisément mesurée avec un rhéomètre ou un viscosimètre. La viscosité dynamique est mesurée à 25 °C. Si le sirop (méth)acrylique liquide présente un 20 comportement newtonien, c'est-à-dire sans fluidification par cisaillement, la viscosité dynamique est indépendante du cisaillement dans un rhéomètre ou de la vitesse du mobile dans un viscosimètre. Si la composition liquide présente un comportement non newtonien, c'est-à-dire avec fluidification par cisaillement, la viscosité dynamique est mesurée à un taux de cisaillement de 1s-1 à 25 °C. 25 [0087] Le monomère (méth)acrylique, le monomère est choisi parmi l'acide acrylique, l'acide méthacrylique, des monomères alkylacryliques, des monomères alkylméthacryliques, des monomères hydroxyalkylacryliques et des monomères hydroxyalkylméthacryliques, et des mélanges de ceux-ci. 30 [0088] De préférence, le monomère (méth)acrylique est choisi parmi l'acide acrylique, l'acide méthacrylique, des monomères hydroxyalkylacryliques, des monomères hydroxyalkylméthacryliques, des monomères alkylacryliques, des monomères alkylméthacryliques et des mélanges de ceux-ci, le groupe alkyle contenant de 1 à 22 carbones linéaires, ramifiés ou cycliques ; le groupe alkyle contenant de préférence de 35 1 à 12 carbones linéaires, ramifiés ou cycliques. 3063 774 21 [0089] Avantageusement, le monomère (méth)acrylique est choisi parmi les méthacrylate de méthyle, méthacrylate d'éthyle, acrylate de méthyle, acrylate d'éthyle, acide méthacrylique, acide acrylique, acrylate de n-butyle, acrylate d'isobutyle, méthacrylate de n-butyle, méthacrylate d'isobutyle, acrylate de cyclohexyle, méthacrylate de cyclohexyle, 5 acrylate d'isobornyle, méthacrylate d'isobornyle, acrylate d'hydroxyéthyle et méthacrylate de hydroxyéthyle, et des mélanges de ceux-ci. [0090] Selon un mode de réalisation préféré, au moins 50 (3/0 en poids et de préférence au moins 60 (3/0 en poids du monomère (méth)acrylique est du méthacrylate de méthyle. [0091] Selon un premier mode de réalisation plus préféré, au moins 50% en poids, de 10 préférence au moins 60 (3/0 en poids, plus préférablement au moins 70 (3/0 en poids, avantageusement au moins 80 (3/0 en poids et encore plus avantageusement 90 (3/0 en poids du monomère est un mélange de méthacrylate de méthyle avec facultativement au moins un autre monomère. 15 [0092] En ce qui concerne le polymère (méth)acrylique précurseur, il peut être mentionné des méthacrylates de polyalkyle ou des acrylates de polyalkyle. Selon un mode de réalisation préféré, le polymère (méth)acrylique précurseur est le poly(méthacrylate de méthyle) (PMMA). [0093] Selon un mode de réalisation, l'homo- ou copolymère de méthacrylate de méthyle 20 (MMA) comprend au moins 70 (3/0, de préférence au moins 80 (3/0, avantageusement au moins 90 (3/0 et plus avantageusement au moins 95 (3/0 en poids de méthacrylate de méthyle. [0094] Selon un autre mode de réalisation, le PMMA est un mélange d'au moins un homopolymère et au moins un copolymère de MMA, ou un mélange d'au moins deux homopolymères ou deux copolymères de MMA avec un poids moléculaire moyen différent, 25 ou un mélange d'au moins deux copolymères de MMA ayant une composition de monomères différente. [0095] Le copolymère de méthacrylate de méthyle (MMA) comprend de 70 (3/0 à 99,7 (3/0 en poids de méthacrylate de méthyle et de 0,3 (3/0 à 30 (3/0 en poids d'au moins un monomère contenant au moins une insaturation éthylénique qui peut copolymériser avec le 30 méthacrylate de méthyle. [0096] Ces monomères sont bien connus et il peut être particulièrement mentionné les acides acrylique et méthacrylique et des (méth)acrylates d'alkyle dans lesquels le groupe alkyle contient de 1 à 12 atomes de carbone. À titre d'exemples, il peut être mentionné l'acrylate de méthyle et le (méth)acrylate d'éthyle, de butyle ou de 2-éthylhexyle. De 3063774 22 préférence, le comonomère est un acrylate d'alkyle dans lequel le groupe alkyle contient de 1 à 4 atomes de carbone. [0097] Selon un premier mode de réalisation préféré, le copolymère de méthacrylate de méthyle (MMA) comprend de 80 (3/0 à 99,7 °A, avantageusement de 90 (3/0 à 99,7 (3/0 et plus 5 avantageusement de 90 (3/0 à 99,5 (3/0 en poids de méthacrylate de méthyle et de 0,3 (3/0 à 20 °A, avantageusement de 0,3% à 10 (3/0 et plus avantageusement de 0,5% à 10% en poids d'au moins un monomère contenant au moins une insaturation éthylénique qui peut copolymériser avec le méthacrylate de méthyle. De préférence, le comonomère est choisi parmi l'acrylate de méthyle et l'acrylate d'éthyle, et des mélanges de ceux-ci. 10 [0098] Le poids moléculaire moyen en poids du polymère (méth)acrylique précurseur doit être élevé, c'est-à-dire supérieur à 50 000 g/mol et de préférence supérieur à 100 000 g/mol. Le poids moléculaire moyen en poids peut être mesuré par chromatographie d'exclusion stérique. [0099] Le polymère (méth)acrylique précurseur est totalement soluble dans le monomère 15 (méth)acrylique ou dans le mélange de monomères (méth)acryliques. Il permet que la viscosité du monomère (méth)acrylique ou du mélange de monomères (méth)acryliques soit augmentée. La composition liquide ou solution obtenue est généralement appelée « sirop » ou « prépolymère ». La valeur de viscosité dynamique du sirop (méth)acrylique liquide est comprise entre 10 mPa.s et 10 000 mPa.s. La viscosité du sirop peut être 20 aisément mesurée avec un rhéomètre ou un viscosimètre. La viscosité dynamique est mesurée à 25°C. Avantageusement, le sirop (méth)acrylique liquide ne contient aucun solvant additionnel ajouté volontairement. [00100] En ce qui concerne l'amorceur radicalaire, il peut être mentionné des 25 amorceurs de polymérisation radicalaires de préférence hydrosolubles ou des amorceurs de polymérisation radicalaires liposolubles ou partiellement liposolubles. [00101] Les amorceurs de polymérisation radicalaires hydrosolubles sont notamment les persulfates de sodium, de potassium ou d'ammonium, utilisés seuls ou en présence d'agents réducteurs tels que les métabisulfites ou hydrosulfites de sodium, le thiosulfate de 30 sodium, le formaldéhyde sulfoxylate de sodium, un mélange de sel disodique de 2-hydroxy- 2-sulfinoacide acétique, de sulfite de sodium et de sel disodique de 2-hydroxy-2-sulfoacide acétique ou encore un mélange de sel disodique de l'hydroxysulfino d'acide acétique et de sel disodique de l'hydroxysulfo d'acide acétique. [00102] Les amorceurs de polymérisation radicalaires liposolubles ou partiellement 35 liposolubles sont notamment des peroxydes ou hydroperoxydes et des dérivés de 1 ' 3063774 23 azobisisobutyronitrile. Les peroxydes ou hydroperoxydes sont utilisés en combinaison avec les agents réducteurs décrits précédemment de façon à baisser leur température d'activation. [00103] Le pourcentage massique d'amorceur par rapport au poids total de mélange de 5 monomères est de préférence compris entre 0,05% en poids et 3% en poids, de préférence entre 0,1% en poids et 2% en poids. [00104] Comme cela est présenté à la figure 5, les pales d'éolienne 1 selon l'invention peuvent comprendre plusieurs pièces 2 en composite polymère thermoplastiques où le composite polymère thermoplastique comporte un renfort fibreux et une matrice de 10 polymère thermoplastique (méth)acrylique et où lesdites pièces 2 de pale d'éolienne comportent des zones d'interface d'assemblage 71 permettant de les souder rapidement et aisément à un organe raidisseur 6. [00105] Ainsi, l'invention propose des pales d'éolienne pouvant être fabriquées plus rapidement que les pales d'éolienne classiques tout en étant recyclables et satisfaisantes 15 d'un point de vue stabilité mécanique et chimique. L'invention permet également assemblages, réparations ou ajustements aisés et rapides sur le site d'installation. [00106] Tous ces avantages contribuent donc à réduire les coûts de production et d'installation de telles éoliennes. REVENDICATIONS1. Pale d'éolienne (1) comportant une enveloppe extérieure formée, au moins en partie, de panneaux (3) de composite polymère thermoplastique, définissant un bord d'attaque (4) et un bord de fuite (5) de la pale d'éolienne, et au moins un organe raidisseur (6) en composite polymère, s'étendant suivant un axe longitudinal (A) de la pale d'éolienne, à l'intérieur de ladite pale d'éolienne (1), ledit organe raidisseur (6) étant disposé entre au moins un panneau définissant le bord d'attaque (4) et au moins un panneau définissant le bord de fuite (5), caractérisée en ce que le composite polymère thermoplastique comporte un renfort fibreux et une matrice de polymère thermoplastique (méth)acrylique et en ce que au moins un panneau (3) de composite polymère thermoplastique est relié à l'organe raidisseur (6) par une interface de type soudure (7). 2. Pale d'éolienne selon la revendication 1, caractérisée en ce que le renfort fibreux est à base de fibres présentant un rapport de forme d'au moins 1000. 3. Pale d'éolienne selon l'une des revendications 1 ou 2, caractérisée en ce qu'elle ne comprend pas plus de 50 (3/0, de préférence pas plus de 30%, en poids de polymère thermodurcissable. 4. Pale d'éolienne selon l'une quelconque des revendications 1 à 3, caractérisée en ce qu'elle ne comprend pas plus de 10 (3/0, de préférence pas plus de 8%, en poids de colle thermodurcissable. 5. Pale d'éolienne selon l'une quelconque des revendications 1 à 4, caractérisée en ce que le polymère thermoplastique (méth)acrylique est sélectionné parmi le poly(méthacrylate de méthyle) (PMMA) ou les copolymères de méthacrylate de méthyle (MMA), ou leurs mélange. 6. Pale d'éolienne selon l'une quelconque des revendications 1 à 5, caractérisée en ce que le renfort fibreux comporte des fibres sélectionnées parmi des fibres de carbone, ou des fibres de verre, des fibres de basalte ou des fibres à base de polymères, ou des fibres végétales, seules ou en mélange. 3063774 25 7. Pale d'éolienne selon l'une quelconque des revendications 1 à 6, caractérisée en ce que la matrice de polymère thermoplastique comprend en outre un ou plusieurs additifs ou charges. 5 8. Pale d'éolienne selon l'une quelconque des revendications 1 à 7, caractérisée en ce que le polymère thermoplastique (méth)acrylique possède une température de transition vitreuse (Tg) comprise entre 50°C et 160°C. 9. Pale d'éolienne selon l'une quelconque des revendications 1 à 8, caractérisée en ce que 10 l'organe raidisseur (6) a la forme d'une poutre en « I » comportant une âme (61) et deux semelles (62) reliées entre elles par l'âme (61). 10. Pale d'éolienne selon la revendication 9, caractérisée en ce que les semelles (62) sont formées par un empilement de rubans (63) en composite polymère thermoplastique, de 15 préférence pré-imprégnés, ou par des pièces composites moulés par infusion ou injection basse pression. 11. Pale d'éolienne selon l'une des revendications 9 ou 10, caractérisée en ce que les semelles (62) sont reliées à l'âme (61) par une interface de type soudure (7). 20 12. Pale d'éolienne selon l'une des revendications 9 ou 10, caractérisée en ce que les semelles (62) sont reliées à l'âme (61) par de la colle époxydes ou polyesters ou polyuréthanes. 25 13. Pale d'éolienne selon l'une quelconque des revendications 1 à 12, caractérisée en ce que l'interface de type soudure (7) présente une épaisseur supérieure ou égale à 0,5 mm, de préférence supérieure ou égale à 1 mm. 14. Pale d'éolienne selon l'une quelconque des revendications 1 à 13, caractérisée en ce 30 que le bord d'attaque est constitué en une seule pièce monolithique soudée à l'organe raidisseur (6). 15. Pale d'éolienne selon l'une quelconque des revendications 1 à 14, caractérisée en ce que les panneaux (3) de composite polymère thermoplastique formant l'enveloppe 3063774 26 extérieure enferment une structure à faible densité (8), telle que du bois, une structure en nid d'abeille ou du plastic expansé. 16. Pale d'éolienne selon l'une quelconque des revendications 1 à 15, caractérisée en ce 5 qu'elle comprend au moins un filament résistif positionné au niveau de l'interface de type soudure (7). 17. Pale d'éolienne selon l'une quelconque des revendications 1 à 16, caractérisée en ce que l'interface de type soudure présente une longueur supérieure à 5 mètres, de 10 préférence supérieure à 10 mètres. 18. Pale d'éolienne selon l'une quelconque des revendications 1 à 17, caractérisée en ce que l'interface de type soudure (7) s'étend suivant l'axe longitudinal (A) de la pale d'éolienne. 15 19. Pièce (2) de pale d'éolienne en composite polymère thermoplastique pour former une pale d'éolienne (1) selon l'une quelconque des revendications précédentes, caractérisée en ce que le composite polymère thermoplastique comporte un renfort fibreux et une matrice de polymère thermoplastique (méth)acrylique. 20 20. Pièce (2) de pale d'éolienne en composite polymère selon la revendication 19 caractérisée en ce que le composite polymère thermoplastique est recouvert, au moins partiellement, d'une couche de polymère thermoplastique (méth)acrylique d'au moins 1 mm d'épaisseur. 25 21. Procédé (200) de fabrication d'une pale d'éolienne (1) selon l'une quelconque des revendications 1 à 18, à partir d'au moins deux pièces de pale d'éolienne en composite polymère thermoplastique, le composite polymère thermoplastique comportant un renfort fibreux et une matrice de polymère thermoplastique (méth)acrylique, ledit procédé 30 comprenant les étapes de : disposer (220) au moins deux pièces (2) de pale d'éolienne en composite polymère thermoplastique de manière adjacente ou se chevauchant au niveau d'une interface d'assemblage (71), chauffer (230) pour faire fondre la matrice de polymère thermoplastique (méth)acrylique au niveau de l'interface d'assemblage (71), et 3063774 27 - appliquer (240) une pression à l'interface pour souder ensemble les au moins deux pièces de pale d'éolienne en composite polymère thermoplastique de façon à former une interface de type soudure (7). 5 22. Procédé de fabrication selon la revendication 21, caractérisé en ce qu'il comprend en outre une étape préalable de fabrication (210) de pièce de pale d'éolienne, comprenant les sous-étapes suivantes : imprégnation (211) d'un renfort fibreux avec une composition liquide (méth)acrylique, 10 polymérisation (212) de la composition liquide (méth)acrylique, imprégnant ledit renfort fibreux. 23. Procédé de fabrication selon l'une des revendications 21 ou 22, caractérisé en ce que les pièces (2) de pale d'éolienne en composite polymère thermoplastique sont fabriquées 15 par moulage par injection basse pression, moulage par infusion ou par moulage de rubans pré-imprégnés de composite polymère thermoplastique (méth)acrylique. 24. Procédé de fabrication selon l'une quelconque des revendications 21 à 23, caractérisé en ce que les pièces (2) de pale d'éolienne en composite polymère thermoplastique sont 20 fabriquées à une température inférieure à 150°C, de préférence inférieure à 100 °C. 25. Procédé de fabrication selon l'une quelconque des revendications 21 à 24, caractérisé en ce que la matrice de polymère thermoplastique est fondue (230) par une technique sélectionnée parmi : soudage par ultrasons, soudage par induction, soudage par fil 25 résistif, soudage par friction-agitation, soudage au laser, chauffage par infrarouge ou par rayonnement ultraviolet, de préférence par soudage par fil résistif. 26. Procédé de fabrication selon l'une quelconque des revendications 21 à 25, caractérisé en ce que, lors de l'étape de chauffage (230), la température au niveau de l'interface 30 d'assemblage (71) est comprise entre 160°C et 300°C.